(57)【要約】【課題】  ホットメルト接着剤同士のブロッキングが少ないノンブロッキングホットメルト接着剤を提供する。【解決手段】  ホットメルト接着剤を小片化する際に、その表面に主親水基が陰イオン型のアニオン性界面活性剤を被覆したホットメルト接着剤。ホットメルト接着剤の主成分が、エチレン不飽和エステル共重合体であると好ましい。【選択図】  なし【特許請求の範囲】
【請求項１】
ホットメルト接着剤を小片化する際に、その表面に主親水基が陰イオン型のアニオン性界面活性剤を被覆したホットメルト接着剤。
【請求項２】
ホットメルト接着剤の主成分が、エチレン不飽和エステル共重合体である請求項１に記載のホットメルト接着剤。
【発明の詳細な説明】
【技術分野】
【０００１】
本発明は、アッセンブリラインでの使用に適したブロッキングの少ないホットメルト接着剤に関する。
【背景技術】
【０００２】
ホットメルト接着剤は、専用の塗布機を用い加熱溶融させ、被着体に塗布，貼り合わせした後、冷却固化することで初期接着が短時間で得られる特徴がある。このようなホットメルト接着剤は、有機溶剤等を含まず加熱溶融により塗布を行うため、有機溶剤などで希釈して塗布するものに比べ、溶剤乾燥が不要であり初期接着性に優れる。また大型のアプリケーターを用い塗布、貼り合わせを自動化することも容易であることから、包装、木工、合板、製本、製缶等のアッセンブリラインで主に使用される。
【０００３】
ホットメルト接着剤の主成分としては、エチレン・酢酸ビニル共重合体に代表されるエチレン不飽和エステル共重合体等のポリマーが使用され、粘着付与樹脂、ワックス、オイル・可塑剤、添加剤等を構成成分とする。これらは、アプリケーターホッパー内への供給作業の利便性、溶融の際の効率から、通常、ペレット状、角板状、ビーズ状等の小片状に裁断加工された製品形態で供給される。
【０００４】
しかし、これらのホットメルト接着は、常温付近における接着特性、機械的強度、耐疲労性を得るためには、組成上表面に微小な粘着性を有する場合が多く、表面に粘着性があった場合、小片同士が固着（以下ブロッキング）してしまい、大きな塊になり、アプリケーターへの供給がし難くなってしまったり、溶融し難くなってしまったりする。そうした場合、溶融、塗布を行うアプリケーターの溶融能力が落ち、供給不良を起こす問題がある。
【０００５】
エチレン・酢酸ビニル共重合体を主成分としたホットメルト接着剤は、極性が適当で、各材料との相容性がよく、各種被着体への接着性も確保し易いため、広範なアッセンブリー用途に使用される。この接着剤は、ワックス等の配合材料を調整することで軟化点を５０〜１００℃程度の範囲で任意に設定可能であり、ペレット状、角板状、ビーズ状等の小片状に裁断加工することができるが、常温近辺では、若干の粘着性を有するため、接着剤同士のブロッキングを防止する方法が望まれていた。
【０００６】
上記ホットメルト接着剤同士のブロッキングを防止する方法としては、シリコーン系のディスパージョン、エマルジョンをホットメルト接着剤に表面被覆する方法や、特開平３−１２１１７６号公報の、ポリエチレンやポリプロピレン等の熱可塑性有機ポリマー系のディスパージョン、エマルジョン、水溶液のいずれかからなるブロッキング防止剤を用いることが開示されている。また、ブロッキング防止剤として、粉状のポリマーやコーンスターチ等で表面被覆する方法が用いられる。しかしながら、上記シリコーン系のディスパージョン、エマルジョンをホットメルト接着剤に表面被覆する方法では、シリコーン特有のぬめり性が発現し、またブロッキング防止効果も十分でない。特にエチレン・酢ビ共重合体のようなポリマーを主成分としたホットメルト接着剤を対象とした場合、シリコーン化合物を均一に表面被覆することは難しく、所望の効果を得るためには多量のシリコーン化合物を使用する必要があり、その場合接着性が低下してしまう問題があった。
【０００７】
一方、上記ポリエチレンやポリプロピレン等の熱可塑性有機ポリマー系のディスパージョン、エマルジョン、水溶液のいずれかからなるブロッキング防止剤を表面被覆した場合では、ホットメルト接着剤の配合材料の影響から、表面滑り性効果が十分ではなく、ブロッキング防止効果としては不十分だった。また上記熱可塑性有機ポリマーを使用した場合、高温において急激にブロッキング性が悪化したりアプリケーター中で劣化したりする不具合があった。また、熱溶融しない粉状のポリマーなどで表面被覆する方法は、アプリケーター内で不溶分が詰まるなどの不具合が起こる可能性があり適切ではない。
【０００８】
【特許文献１】特開平３−１２１１７６号公報
【発明の開示】
【発明が解決しようとする課題】
【０００９】
本発明は、上記問題を解決することを目的とし、各種アッセンブリラインに適合可能なブロッキングの少ないホットメルト接着剤を提供することにある。
【課題を解決するための手段】
【００１０】
そこで本発明者らは、上記の問題を解決するため種々検討を行い、ホットメルト接着剤に、特定の界面活性剤を表面被覆させることにより、ホットメルト接着剤同士のブロッキング防止が達成できることを見出し本発明に至った。
【００１１】
本発明は、［１］ホットメルト接着剤を小片化する際に、その表面に主親水基が陰イオン型のアニオン性界面活性剤を被覆したホットメルト接着剤である。
界面活性剤には、他にカチオン性、両性、非イオン性等があるが、水和した固体状活性剤の融点に相当するクラフト点温度がこれらに比べ高いアニオン性界面活性剤が、ホットメルト接着剤に対する表面滑り性効果が最も高いことを見出した。すなわち、本発明は主親水基が陰イオン型のアニオン性界面活性剤により表面被覆されたノンブロッキングホットメルト接着剤に関する。
また、本発明は、［２］ホットメルト接着剤の主成分が、エチレン不飽和エステル共重合体である上記［１］に記載のホットメルト接着剤に関する。
【発明の効果】
【００１２】
本発明により、従来のホットメルト接着剤で問題のあったホットメルト接着剤同士のブロッキングを大幅に低減することを可能にしたホットメルト接着剤を提供することができる。
【発明を実施するための最良の形態】
【００１３】
本発明におけるアニオン性界面活性剤とは、一般的に活性剤の主親水基が陰イオン型であるものであって、洗剤やシャンプー、ハンドクリーム、歯磨き粉等の基剤、乳化剤、分散剤、起泡剤等として広く用いられるものである。例えば活性剤の主親水基が陰イオン型である、カルボキシルメチルセルロースナトリウム，アルキル硫酸塩，ポリオキシエチレンアルキルエーテル硫酸塩，スルホコハク酸モノエステル塩，スルホコハク酸ジアルキル塩，アシルサルコシン塩，カリウム石鹸，ラウリルエーテルカルボン酸塩，アルキルベンゼンスルホン酸塩，リン酸モノエステル，リン酸ジエステル等が挙げられ、ホットメルト接着剤に表面被覆しやすいという点で、アルキルベンゼンスルホン酸塩が好ましい。これらのアニオン性界面活性剤は、１種類または２種類以上を組み合わせて使用することができる。
【００１４】
本発明におけるアニオン性界面活性剤の疎水基は、特に限定されものではなく、一般的に用いられている炭化水素系のトリグリセリド，脂肪酸，脂肪アルコール，脂肪酸誘導体，脂肪酸類，ｎ−パラフィン，ナフテン酸，α−オレフィン，ポリオレフィン，アルキルベンゼン，アルキルフェノール，合成アルコール，合成脂肪酸，ポリオキシアルキレングリコール，等が挙げられ、１種類または２種類以上を組み合せて使用することができる。
ホットメルト接着剤への被覆効果を十分に得るためには、これら疎水基の中に比較的長いアルキル鎖を持つことが好ましい。具体的にはＣ８〜Ｃ１８の炭化水素鎖を持つことが好ましい。これはＣ８〜Ｃ１８という比較的長い炭化水素鎖を疎水基中に持つことにより、疎水基とホットメルト接着剤の親和性がよくなり有効に被覆されるためと考えられる。しかしながら、Ｃ１９以上の炭化水素鎖を持った場合、クラフト点が高くなり過ぎ、また、水等の溶媒への溶解度が低下し有効に被覆できなくなる。
【００１５】
ここで本発明におけるアニオン性界面活性剤は、小片化したホットメルト接着剤の表面積に対し、０．００１〜０．５ｇ／ｍ２で表面被覆すればよく、０．０１〜０．０６ｇ／ｍ２がより好ましい。この被覆量が０．００１ｇ／ｍ２未満では、ブロッキング防止の効果が得られず、０．５ｇ／ｍ２を超えるとホットメルト接着剤の接着力低下等の悪影響を与えてしまう。
【００１６】
本発明において、アニオン性界面活性剤をホットメルト接着剤に被覆させる方法としては、小片化したホットメルト接着剤に均一に表面被覆させる方法であれば特に限定されるものではない。
例えば、ホットメルト接着剤を冷却する際に使用する水槽を、アニオン性界面活性剤０．３〜３重量％水溶液にし、その水溶液中にホットメルト接着剤を浸漬して表面に付着させるか、または、ホットメルト接着剤を裁断後、これらの水溶液を小片化したホットメルト接着剤に噴霧して表面に被覆させる方法などが挙げられる。
【００１７】
本発明において、ホットメルト接着剤を裁断する方法は、回転刃等連続的に裁断できるカッターであれば特に限定されないが、ホットメルト接着剤がカッターに付着してしまうのを防止するため、カッター付近に本発明のアニオン性界面活性剤水溶液を噴霧するか、または本水溶液中で裁断することが好ましい。
【００１８】
本発明におけるホットメルト接着剤とは、エチレン不飽和エステル共重合体，ポリオレフィン，スチレン系ブロック共重合体をベースポリマーとして、接着付与剤，ワックス，オイル，充填剤，添加剤等で構成される。初期接着性が優れている等の利点から、包装、木工、合板、製本、製缶用等の用途にはエチレン不飽和エステル共重合体が使用され、本発明においてホットメルト接着剤の主成分として好ましい。ここで、エチレン不飽和エステル共重合体とは、エチレンモノマーと不飽和エステルモノマーの共重合により得られる重合体で、不飽和エステル含量が１０〜５０重量％のものが好ましい。１０重量％未満では、柔軟性がなくなり耐衝撃性や低温接着性が低下する。５０重量％を超えて多いと初期接着強度が得られなくなったり、表面タックが発現しやすくなり、本発明の被覆剤の効果が十分得られなくなる。ここで、使用される不飽和エステル共重合体としては、エチレン酢酸ビニル共重合体が接着性，相溶性，柔軟性等の面から好適である。
【００１９】
本発明に使用される粘着付与樹脂としては、一般にホットメルト接着剤で使用されるものであれば特に限定されるものではなく、例えば脂肪族系炭化水素樹脂、脂環族系炭化水素樹脂、芳香族炭化水素樹脂、ポリテルペン系樹脂、ロジン系樹脂、スチレン系樹脂、クマロンインデン系樹脂などがあげられる。
【実施例】
【００２０】
次に本発明の実施例を具体的に説明するが、本発明はかかる実施例に限定されるものではない。
【００２１】
（実施例１）
（１）ホットメルト接着剤の作製
エチレン不飽和エステル共重合体であるエチレン酢酸ビニル共重合体をベースとしたホットメルト接着剤（日立化成ポリマー株式会社製；ハイボン９８８８）をビーズ状に製造の際、主親水基が陰イオン型のアニオン性界面活性剤（ブロッキング防止剤）としてラウリル硫酸ナトリウムを主成分としたアニオン性界面活性剤（第一工業製薬株式会社製；モノゲンＹ１００）３重量％水溶液をスプレーでホットメルトビーズに噴霧し、４０℃で風をあてながら３０分乾燥させ本発明のホットメルト接着剤を作製した。
【００２２】
（２）被覆量測定
スプレー噴霧前後のビーズ状ホットメルト接着剤の重量差から算出した。
【００２３】
（３）ブロッキング試験方法
上記で得られたホットメルト接着剤を、直径７０ｍｍ、１００ｃｃの円柱状の容器に７０ｇ入れ、上から１３ｋｇ／ｃｍ２の荷重をかけ２４時間放置した。荷重を解除し容器をゆっくりと水平に横倒しし、ホットメルト接着剤が容器からこぼれた重量を測定し、こぼれた重量が多いほどブロッキングが少ないと判定した。
【００２４】
（実施例２〜４）
実施例２〜４については、実施例１において、ブロッキング防止剤を表１に示す成分及びその量に変更した以外は実施例１と同様にしてホットメルト接着剤を得た。
【００２５】
（比較例１〜３）
比較例１〜３については、実施例１において、ブロッキング防止剤を表１に示す成分及びその量に変更した以外は実施例１と同様にしてホットメルト接着剤を得た。
【００２６】
実施例１〜４、および比較例１〜３で得られた７種類のホットメルト接着剤の性能を評価した結果を表１に示した。
【００２７】
【表１】
2006117829.tif 000002
【００２８】
ホットメルト接着剤：商品名「ハイボン９８８８」，日立化成ポリマー株式会社製
ブロッキング防止剤：
（１）アニオン性界面活性剤  商品名「モノゲンＹ１００」、第一工業製薬株式会社
（高級アルコール硫酸エステルナトリウム；ラウリル硫酸ナトリウム）
（２）アニオン性界面活性剤  商品名「ネオゲンＡＯ９０」、第一工業製薬株式会社
（アルファオレフィンスルホン酸ナトリウム）
（３）アニオン性界面活性剤  商品名「ハイテノールＬＳ」、第一工業製薬株式会社
（ポリオキシエチレンアルキルエーテル硫酸塩）
（４）シリコーンエマルジョン商品名「ＫＭ７４０」、信越化学工業株式会社製
（５）ポリオレフィンディスパージョン  商品名「ケミパールＷ４００」、三井化学工業株式会社製
【００２９】
ブロッキング防止に本発明の主親水基が陰イオン型のアニオン性界面活性剤を被覆した実施例１〜３のホットメルト接着剤は、ブロッキング防止効果に優れる。一方、陰イオン型のアニオン性界面活性剤を用いていない比較例１では、ブロッキング防止効果がなく、また、ブロッキング防止としてシリコーンエマルジョン（比較例２）やポリオレフィンディスパージョン（比較例３）を用いた場合でもブロッキング防止効果が見れらなかった。このように、本発明の主親水基が陰イオン型のアニオン性界面活性剤を被覆させることにより表面滑り性効果が十分であり、ホットメルト接着剤のブロッキング防止に優れた効果を示す。また、表１には示していないが、被覆しない場合と比べ接着性能等の変化は見られなかった。
【産業上の利用可能性】
【００３０】
本発明は、ブロッキング防止剤としてアニオン性界面活性剤を用いているので、ホットメルト接着剤同士のブロッキングが少ないホットメルト接着剤を提供することができ、包装，木工，合板，製本，製缶用等に用いられるホットメルト接着剤に好適である。